УПЛОТНИТЕЛЬНЫЙ КОМПАУНД И КЕРАМИЧЕСКИЙ РАЗРЯДНЫЙ БАЛЛОН, СОДЕРЖАЩИЙ ТАКОЙ УПЛОТНИТЕЛЬНЫЙ КОМПАУНД

1. Разрядный баллон, содержащий керамическое тело, включающее разрядное пространство, заполненное ионизируемым наполнителем, причем разрядное пространство загерметизировано герметичным образом с помощью уплотнительного компаунда,
отличающийся тем, что уплотнительный компаунд содержит, по меньшей мере, один первый компонент, выбранный из первой группы, состоящей из рутения (Ru), осмия (Os), рения (Re), и содержит, по меньшей мере, один второй компонент, выбранный из второй группы, состоящей из кремния (Si), бора (В), фосфора (Р).
2. Разрядный баллон по п. 1, отличающийся тем, что он дополнительно содержит концевую часть, уплотненную в керамическом теле, электрод, установленный на выводе электрода, причем вывод уплотнен в упомянутой концевой части с помощью уплотнительного компаунда, при этом электрод продолжается от концевой части в разрядное пространство.
3. Разрядный баллон по п. 1 или 2, отличающийся тем, что керамическое тело в разрядном пространстве содержит отверстие, причем отверстие уплотнено с помощью уплотнительного компаунда.
x
z
x
y
z
4. Разрядный баллон по п. 1 или 2, отличающийся тем, что уплотнительный компаунд выбран из группы тугоплавких сплавов, состоящих из борида рутения (RuB) и борида рутения-иридия (RuIrB), где x+y+z=l.
5. Разрядный баллон по п. 4, отличающийся тем, что z находится в диапазоне 0,2<=z<=0,4 (атомной доли), причем предпочтительно уплотнительный компаунд представляет собой
0
65
0
35
0
75
0
25
Ru,B, и Ru,B,.
6. Разрядный баллон по п. 2, отличающийся тем, что вывод содержит уплотнительную часть, которая выбрана из группы металлов, состоящей из ниобия (Nb), молибдена (Мо), рения (Re), вольфрама (W), тантала (Та), иридия (Ir).
7. Разрядный баллон по п. 6, отличающийся тем, что уплотнительная часть выбрана из ниобия (Nb), молибдена (Мо) и рения (Re).
8. Разрядный баллон по п. 2, отличающийся тем, что он свободен от щели, проходящей вдоль провода.
9. Разрядный баллон по п. 2, отличающийся тем, что он свободен от продолжающейся втулки на своей концевой части.
-6
-1
-6
-1
10. Разрядный баллон по п. 1, отличающийся тем, что сверх диапазона температур 25°С-300°С уплотнительный компаунд имеет коэффициент линейного теплового расширения Е в диапазоне 6,5×10K<=Е<=7,0×10K.
-6
-1
11. Разрядный баллон по п. 6, отличающийся тем, что уплотнительный компаунд имеет состав, выбранный таким образом, чтобы коэффициент линейного теплового расширения Е находился в диапазоне ±0,5×10K среднего значения коэффициента линейного теплового расширения керамического материала разрядного баллона и коэффициента линейного теплового расширения уплотнительной части.
12. Разрядный баллон по п. 6, отличающийся тем, что уплотнительная часть находится в виде одной части и продолжается между электродом и внешним контактом.
13. Электрическая лампа, содержащая, по меньшей мере, два внешних электрических контакта и содержащая разрядный баллон по любому одному из предыдущих пунктов, причем разрядный баллон содержит, по меньшей мере, два электрода, при этом каждый электрод соединен с соответствующим из внешних электрических контактов.
14. Применение уплотнительного компаунда в разрядном баллоне, причем упомянутый уплотнительныи компаунд содержит, по меньшей мере, первый компонент, выбранный из первой группы, состоящей из рутения (Ru), осмия (Os), рения (Re), тантала (Та), и содержит, по меньшей мере, один второй компонент, выбранный из второй группы, состоящей из кремния (Si), бора (В), фосфора (Р), и дополнительно содержит третий компонент, выбранный из первой и/или второй группы.